Brevet FR2619887A1 — publié le 19890303

La présente invention concerne un tube en matériau composite du type fibres de verre/résine. Actuellement on utilise couramment dans diverses branches de l'industrie, à la place de tubes en acier, des tubes en matériau composite du type fibres de verre/résine qui présentent l'avantage de résister à la corrosion due à l'action agressive des fluides s'écoulant à travers ces tubes. Ces tubes connus en matériau composite du type fibres de verre/résine comportent généralement une résine polyester comme liant des fibres de verre. Toutefois, dans le cas où le fluide transporté est particulièrement agressif à l'égard du matériau constituant la paroi du tube, ce matériau peut étre progressivement détruit par rupture de la cohésion entre les fibres de verre et la résine polyester constituant le liant entre ces fibres, ceci étant dû à la présence de deux composants hétérogènes.Ceci est particulièrement vrai lorsque le tube est destiné à transporter, dans une installation de géothermie, un inhibiteur de corrosion ou de dépôts dont le solvant peut être extrêment agressif (exemple acétone) ainsi qu'à baigner dans le fluide géothermal chaud qui peut pénétrer dans le matériau du tube et progresser à l'interface verre-résine, ces deux phénomènes pouvant conduire à une désagrégation complète de la structure du matériau composite. La présente invention vise à remédier à ces inconvénients en procurant un tube en matériau composite résistant particulièrement bien à l'action de dégradation de fluides particulièrement agressifs tels qu'un inhibiteur et le fluide géothermal. A cet effet, ce tube en matériau composite du type fibres de verre/résine est caractérisé en ce que la résine utilisée comme liant des fibres de verre est une résine furanique. La résine furanique est produite par la résinification de l'alcool furfurique en présence d'un acide catalyseur, généralement avec apport de chaleur, jusqu'à ce que le degré de polymérisation désiré soit atteint. Les propriétés caractéristiques des matériaux composites du type fibre de verre-résine furanique sont des propriétés physiques équivalentes è celles des composites à résine polyester résis- tant à le corrosion, une résistance hors ligne a la corrosion contre les solvants (aliphatiques, aromatiques, hidricarbures chlorurés) mais aussi une bonne résistance dans les conditions acide et alcaline, et une bonne résistance 8 la chaleur.Toutes ces caractéristiques rendent ces résines particulièrement propres è une utilisation pour l'injection d'additifs inhibiteurs de corrosion dans le fond d'un puits géothermique. En outre, du fait de l'inertie galvanique d'un tel matériau composite due à ses propriétés diélectriques, un tube d'injection de ce type n'engendre aucun désordre sur les cuvelages du puits notamment par effet de pile. Le tube suivant l'invention est obtenu de la manière classique, par enroulement hélicoïdal de nappes de fibres de verre puis polymérisation à chaud de la résine furanique. L'angle d'enroùlement des nappes ainsi que l'épais- seur de paroi des tubes ont été. adaptés aux divers niveaux de contraintes mécaniques existant dans un forage géothermique notamment dévié et ce dans le but de faciliter la fabrication et la mise en oeuvre ainsi que de réduire le cott du produit. Pour améliorer la résistance du tube à l'égard d'un fluide particulièrement agressif, ce tube est avantageuse- ment pourvu d'un revêtement intérieur de résine furanique pure, dans la mesure où sa surface extérieure est également en contact avec le fluide agressif, cette surface est aussi de préférence recouverte de résine furanique pure. Les extrémités du tube et les parties filetées servant au raccord de divers tronçons tubulaires entre eux sont aussi recouvertes de résine furanique pure. REVENDICATIONS 1.- Tube en matériau composite du type fibres de verre/résine caractérisé en ce que la résine utilisée comme liant des fibres de verre est une résine furanique. 2.- Tube suivant la revendication 1 caractérisé en ce qu'il est pourvu d'un revêtement intérieur de résine furanique pure. 3.- Tube suivant l'une quelconque des revendications précédentes caractérisé en ce que sa surface extérieure, y compris les filetages usinés dans la masse, est recouverte de résine furanique pure. 4.- Tube suivant l'une quelconque des revendications précédentes caractérisé en ce que l'angle d'enroulement et l'épaisseur de paroi est parfaitement optimisé pour résister aux différents niveaux de contraintes mécaniques locales existant à l'intérieur d'un forage géothermique lorsqu'il est dévié notamment.